(57)【要約】  保護コーティング組成物は、アクリル樹脂、反応性ポリオルガノシロキサン又はその前駆体、ヘキサメチルジシロキサン、及び溶媒系を含有する。コーティング組成物は、自動車に見出され得る塗装金属表面等の表面に塗布され得る。【特許請求の範囲】
【請求項１】
保護コーティング組成物であって、
アクリル樹脂と、
反応性ポリオルガノシロキサン又はその前駆体と、
ヘキサメチルジシロキサンと、
溶媒系と、を含有し、
水流出試験に従って、前記保護コーティング組成物で被覆されているパネル上に滴下された水滴が、前記パネルを１０秒以下で流れ出る、保護コーティング組成物。
【請求項２】
保護コーティング組成物であって、
アクリル樹脂と、
反応性ポリオルガノシロキサン又はその前駆体と、
ヘキサメチルジシロキサンと、
溶媒系と、を含有し、
前記保護コーティング組成物が、７０°Ｆ±５°Ｆ（２１．１℃±２．８℃）で自動車の塗装金属パネルに塗布された後、約３〜５分以内に乾燥し、その後、手により、乾燥した布を用いて澄んだ、筋のない仕上げにバフ研磨されることができる、保護コーティング組成物。
【請求項３】
保護コーティング組成物であって、
前記組成物の重量に基づいて、約０．２重量％〜約３．２重量％未満のアクリル樹脂と、
反応性ポリオルガノシロキサン又はその前駆体と、
ヘキサメチルジシロキサンと、
溶媒系と、を含有する、保護コーティング組成物。
【請求項４】
前記アクリル樹脂が、前記組成物の重量に基づいて、約０．２重量％〜約３．２重量％未満含まれる、請求項１又は２に記載の保護コーティング組成物。
【請求項５】
前記アクリル樹脂が、前記組成物の重量に基づいて、約０．２重量％〜約２．３重量％含まれる、請求項１〜４のいずれか一項に記載の保護コーティング組成物。
【請求項６】
前記アクリル樹脂が、前記組成物の重量に基づいて、約０．６重量％〜約０．７重量％含まれる、請求項５に記載の保護コーティング組成物。
【請求項７】
前記アクリル樹脂が、１種以上の（メタ）アクリレートモノマー類のポリマー又はコポリマーである、請求項１〜６のいずれか一項に記載の保護コーティング組成物。
【請求項８】
前記１種以上の（メタ）アクリレートモノマー類が、構造：
【化１】
2013536302.tif 000009
（式中、Ｒは、Ｈ又は−ＣＨ３であり、Ｒ１は、１〜６個の炭素原子を有する直鎖又は分岐鎖のアルキル基である）に一致する、請求項７に記載の保護コーティング組成物。
【請求項９】
前記組成物が、ポリジメチルシロキサンである反応性ポリオルガノシロキサンを含有し、前記−ＣＨ３部分の１つ以上が、アクリロ基、アミノ基、エポキシ基、ヒドロキシル基、メルカプト基、若しくはメタクリロ基であるか又はアクリロ基、アミノ基、エポキシ基、ヒドロキシル基、メルカプト基、若しくはメタクリロ基を含む側方基及び／又は末端基で置き換えられている、請求項１〜８のいずれか一項に記載の保護コーティング組成物。
【請求項１０】
前記反応性ポリオルガノシロキサンがポリジメチルシロキサンであり、前記−ＣＨ３部分の１つ以上が、アミノ基であるか又はアミノ基を含む側方基及び／又は末端基で置き換えられている、請求項９に記載の保護コーティング組成物。
【請求項１１】
前記組成物が、反応性ポリオルガノシロキサンの前駆体を含有し、前記前駆体が、一般構造：
【化２】
2013536302.tif 000010
（式中、Ｒ２は、−ＣＨ３又は−ＣＨ２ＣＨ３であり、Ｒ３は、場合により、アクリルオキシ−、メタクリルオキシ−、グリシドキシ−、又はアミノ−官能基を含むアルキル基である）に一致するアルコキシ−シランである、請求項９に記載の保護コーティング組成物。
【請求項１２】
前記組成物が反応性ポリオルガノシロキサンの前駆体を含有し、前記前駆体が、一般構造：
【化３】
2013536302.tif 000011
（式中、各Ｒ４は、同一の又は異なっていてもよいアルキルラジカルである）に一致するテトラ（トリアルキルシロキシ）シラン類である、請求項９に記載の保護コーティング組成物。
【請求項１３】
前記反応性ポリオルガノシロキサンの前駆体が、テトラ（トリメチルシロキシ）シランである、請求項１２に記載の保護コーティング組成物。
【請求項１４】
反応性ポリオルガノシロキサン又はその前駆体の量が、前記組成物の重量に基づいて、少なくとも約０．００５重量％である、請求項１〜１３のいずれか一項に記載の保護コーティング組成物。
【請求項１５】
反応性ポリオルガノシロキサン又はその前駆体の量が、前記組成物の重量に基づいて、少なくとも約０．０２重量％である、請求項１〜１４のいずれか一項に記載の保護コーティング組成物。
【請求項１６】
反応性ポリオルガノシロキサン又はその前駆体の量が、前記組成物の重量に基づいて、少なくとも約０．０８重量％である、請求項１〜１５のいずれか一項に記載の保護コーティング組成物。
【請求項１７】
反応性ポリオルガノシロキサン又はその前駆体の量が、前記組成物の前記重量に基づいて約０．４重量％未満である、請求項１〜１６のいずれか一項に記載の保護コーティング組成物。
【請求項１８】
反応性ポリオルガノシロキサン又はその前駆体の量が、前記組成物の重量に基づいて、約０．３重量％未満である、請求項１〜１７のいずれか一項に記載の保護コーティング組成物。
【請求項１９】
ヘキサメチルジシロキサンの量が、前記組成物の重量に基づいて、約１２重量％を超える、請求項１〜１８のいずれか一項に記載の保護コーティング組成物。
【請求項２０】
ヘキサメチルジシロキサンの量が、前記組成物の重量に基づいて、約１８重量％を超える、請求項１〜１９のいずれか一項に記載の保護コーティング組成物。
【請求項２１】
ヘキサメチルジシロキサンの量が、前記組成物の重量に基づいて、約３０重量％未満である、請求項１〜２０のいずれか一項に記載の保護コーティング組成物。
【請求項２２】
ヘキサメチルジシロキサンの量が、前記組成物の重量に基づいて、約２８重量％未満である、請求項１〜２１のいずれか一項に記載の保護コーティング組成物。
【請求項２３】
前記溶媒系が、少なくとも約１００°Ｆの引火点を有するイソパラフィン溶媒を含む、請求項１〜２２のいずれか一項に記載の保護コーティング組成物。
【請求項２４】
前記溶媒系が、前記組成物の重量に基づいて、少なくとも約５重量％を提供するイソパラフィン溶媒を含む、請求項１〜２３のいずれか一項に記載の保護コーティング組成物。
【請求項２５】
前記溶媒系が、前記組成物の重量に基づいて、少なくとも約２５重量％を提供するイソパラフィン溶媒を含む、請求項１〜２４のいずれか一項に記載の保護コーティング組成物。
【請求項２６】
前記溶媒系が、前記組成物の重量に基づいて、約４５重量％未満を提供するイソパラフィン溶媒を含む、請求項１〜２５のいずれか一項に記載の保護コーティング組成物。
【請求項２７】
前記溶媒系が、前記組成物の重量に基づいて、約４０重量％未満を提供するイソパラフィン溶媒を含む、請求項１〜２６のいずれか一項に記載の保護コーティング組成物。
【請求項２８】
水流出試験に従って、前記保護コーティング組成物で被覆されているパネル上に滴下された水滴が、前記パネルを１０秒以下で流れ出る、請求項２〜２７のいずれか一項に記載の保護コーティング組成物。
【請求項２９】
水流出試験に従って、前記保護コーティング組成物で被覆されているパネル上に滴下された水滴が、前記パネルを５秒以下で流れ出る、請求項１〜２８のいずれか一項に記載の保護コーティング組成物。
【請求項３０】
保護コーティング組成物であって、
前記組成物の重量に基づいて、約０．５重量％〜約２．３重量％の、構造：
【化４】
2013536302.tif 000012
（式中、ＲはＨ又は−ＣＨ３であり、Ｒ１は、１〜４個の炭素原子を有する直鎖又は分岐鎖のアルキル基である）に一致する２種以上の（メタ）アクリレートモノマー類のコポリマーであるアクリル樹脂と、
アミノ変性ポリジメチルシロキサン類、トリエトキシオクチルシラン、γ−メタクリルオキシプロピルトリメトキシシラン、γ−グリシドキシプロピルトリメトキシシラン、及びγ−アミノプロピルトリエトキシシラン、並びにテトラ（トリメチルシロキシ）シランからなる群から選択される反応性ポリオルガノシロキサン又はその前駆体と、
ヘキサメチルジシロキサンと、
９〜１３個の炭素原子を有するイソパラフィン溶媒と、アセトン、短い直鎖及び分岐鎖アルコール類、及びジプロピレングリコールモノプロピルエーテルからなる群から選択される少なくとも１つの他の溶媒とを含む溶媒系と、を含有する、保護コーティング組成物。
【請求項３１】
反応性ポリオルガノシロキサン又はその前駆体の量が、前記組成物の重量に基づいて、約０．０２重量％〜０．３重量％である、請求項２９に記載の保護コーティング組成物。
【請求項３２】
前記反応性ポリオルガノシロキサン前駆体が、テトラ（トリメチルシロキシ）シランである、請求項３０に記載の保護コーティング組成物。
【請求項３３】
ヘキサメチルジシロキサンの量が、前記組成物の重量に基づいて、約１８重量％〜２８重量％である、請求項３１に記載の保護コーティング組成物。
【請求項３４】
イソパラフィン溶媒の量が、前記組成物の重量に基づいて、約２５重量％〜４０重量％である、請求項３２に記載の保護コーティング組成物。
【請求項３５】
前記少なくとも１つの他の溶媒が、アセトン及びイソプロピルアルコールである、請求項３３に記載の保護コーティング組成物。
【請求項３６】
トリメチル化シリカを更に含有する、請求項３４に記載の保護コーティング組成物。
【請求項３７】
水流出試験に従って、前記保護コーティング組成物で被覆されているパネル上に滴下された水滴が、前記パネルを１０秒以下で流れ出る、請求項３０〜３６のいずれか一項に記載の保護コーティング組成物。
【請求項３８】
水流出試験に従って、前記保護コーティング組成物で被覆されているパネル上に滴下された水滴が、前記パネルを５秒以下で流れ出る、請求項３０〜３７のいずれか一項に記載の保護コーティング組成物。
【請求項３９】
前記保護コーティング組成物が、７０°Ｆ±５°Ｆ（２１．１℃±２．８℃）で自動車の塗装金属パネルに塗布された後、約３〜５分以内に乾燥し、その後、手により、乾燥した布を用いて澄んだ、筋のない仕上げにバフ研磨されることができる、請求項３０〜３８のいずれか一項に記載の保護コーティング組成物。
【発明の詳細な説明】
【背景技術】
【０００１】
自動車に見出されるような塗装金属表面は、至る所に存在する。通常の使用にて、これらの表面は、雨、雪、みぞれ、氷生成、及び他の降水等の気候影響、並びに環境汚染物（例えば、埃、すす、塵、浮遊汚染物質、路面残留物、鳥及び他の動物の排泄物等）に定期的に暴露される。それらを浄化又は洗浄し、場合により、続いてワックスがけ及び研磨又はバフ研磨することによって、これらの自動車の物理的状態を維持することが望ましい。
【０００２】
自動車の仕上げを改善又は復原することが意図される多数の製品は、この仕事用に市販されている。気候に対する繰り返される若しくは長期の暴露、又は頻繁な自動車の浄化及び洗浄サイクルの後であっても、自動車に卓越した外観を付与することができ、続いてその外観を維持することができる、使用が容易な製品は、特に貴重である。
【０００３】
Ｓｉｌｖｅｒｓらに付与された米国特許第７，５６２，９６６号、Ａｎｈｙｄｒｏｕｓ  Ｐｒｏｔｅｃｔａｎｔ  Ｃｈｅｍｉｃａｌ  Ｃｏｍｐｏｓｉｔｉｏｎは、いくつかの実施形態では１種以上のコポリマー類、共溶媒、及びヘキサメチルジシロキサンを含有する、金属表面上で使用するための表面保護剤組成物に関する。
【発明の概要】
【課題を解決するための手段】
【０００４】
一実施形態において、本発明は、アクリル樹脂、反応性ポリオルガノシロキサン又はその前駆体、ヘキサメチルジシロキサン、及び溶媒系を含有する保護コーティング組成物を提供し、本明細書に記載する水流出試験に従って、パネル（保護コーティング組成物で被覆されているパネル）上に滴下された水滴が、パネルを１０秒以下で流れ出るであろう。いくつかの実施形態では、水滴は、パネルを５秒以下で流れ出るであろう。
【０００５】
別の実施形態では、本発明は、アクリル樹脂、反応性ポリオルガノシロキサン又はその前駆体、ヘキサメチルジシロキサン、及び溶媒系を含有する保護コーティング組成物を提供し、この保護コーティング組成物は、７０°Ｆ±５°Ｆ（２１．１℃±２．８℃）で自動車の塗装金属パネルに塗布された後、約３〜５分以内に乾燥し、その後、手により、乾燥した布を用いて澄んだ、筋のない仕上げにバフ研磨されることができる。
【０００６】
更なる別の実施形態では、本発明は、（保護コーティング組成物の重量に基づいて）約０．２重量％〜約３．２重量％未満のアクリル樹脂、反応性ポリオルガノシロキサン又はその前駆体、ヘキサメチルジシロキサン及び溶媒系を含有する保護コーティング組成物を提供する。
【０００７】
上記の要約は、本明細書に記載する保護コーティング組成物のそれぞれの実施形態又はあらゆる実現形態を記述することを意図するものではない。むしろ、本発明に対する一層の理解は、下記の詳細な説明及び請求項を参照することにより明らかになり、理解されるであろう。
【発明を実施するための形態】
【０００８】
本明細書及び添付の「特許請求の範囲」において使用される場合、文脈上特に明記されない限り、単数形「ａ」、「ａｎ」及び「ｔｈｅ」は複数の指示物を含むものとする。したがって、例えば、「１つの（a）」又は「該（the）」構成要素への言及は、構成要素及び当業者に既知のその等価物の１つ以上を含み得る。その上、「ａ」、「ａｎ」、「ｔｈｅ」、「少なくとも１つの」及び「１つ以上の」は交換可能に使用される。「少なくとも１つの」には、１以上の全ての数値が含まれている（例えば、少なくとも２、少なくとも４、少なくとも６、少なくとも８、少なくとも１０、少なくとも２５、少なくとも５０、少なくとも１００等が含まれる）。端点による範囲の列挙は、その範囲内に含まれる全ての数値を含む（例えば１〜１０の範囲には、１．４、１．９、２．３３、５．７５、９．９８等が含まれる）。更に、「及び／又は」という用語は、列記される要素若しくは列記される要素の任意の２つ以上の組み合わせのうちの１つ、又は全てを意味する。「含む（comprises）」という用語及びその変化形は、それらの用語が添付の説明に出現する箇所において、限定的な意味を有するものではない。保護コーティング組成物の構成要素が記載される際、重量％又は重量による％に対する全ての引用は、保護コーティング組成物の重量に基づくものである。
【０００９】
本発明による組成物は、その組成物が塗布された表面に保護コーティングを提供する。所定の代表的な実施形態では、保護コーティング組成物は、例えば動力車（例えば、自動車、トラック、オートバイ等）の塗装金属表面等の塗装金属表面に卓越した外観を付与することができる。有利には、そのような組成物は、塗装金属表面が気候に長期に暴露され、又は繰り返される浄化及び洗浄サイクルに供された後であっても外観を維持することを援助し得る。
【００１０】
雨、雪、みぞれ、氷生成、及び他の降水等の気候効果は、降水が蒸発するにつれて、埃、すす、及び他の環境汚染物を捕捉し、見苦しい「水滴跡」又は「水滴斑」を塗装金属表面上に残留させ得るため、自動車上に見出されるもの等の塗装金属表面の外観を損ない得る。
【００１１】
加えて、日常的な自動車の維持管理は、通常、水と洗剤との混合物で自動車を洗浄した後、自動車を水で洗い流し、蓄積した環境汚染物を任意の洗剤残留物と共に除去することを含む。洗浄された表面上に残る洗浄水は、最終的には蒸発するが、「水滴跡」又は「水滴斑」を残留させる場合があり、それらは、続いて摩擦し、バフ研磨し、又は研磨して除去される必要がある。これは時間を要する仕事であるが、高品質の仕上げ及び外観を自動車に付与するために自動車所有者が行い得る仕事である。
【００１２】
保護コーティング組成物の所定の代表的な実施形態は、その組成物を塗布した塗装金属表面上での卓越した水滴の球状化（water-beading）を促進することができる。そのような組成物は、多数の小さい、高度に丸まった半球形の水滴（降水への暴露、又は自動車の通常の洗浄及び洗い流し中に使用される水から生じた）の形成又は「球状化（bead up）」を促す。これらの水滴は、所定の代表的な実施形態による保護コーティング組成物で処理されていない塗装金属表面上に形成される可能性がより高い、より少数のより大きい、より平坦な水液滴と比較してより急速に蒸発するであろう。それ故、本明細書に記載する保護コーティング組成物は、その組成物で被覆され、続いて湿潤される塗装金属表面のより急速な乾燥を促進し得る。
【００１３】
所定の保護コーティング組成物の代表的な実施形態は、その組成物を塗布した塗装金属表面からの水の流出を容易にすることができる。このことは、水が塗装金属表面からより容易に「流れ出る」ことによって、残留水がいずれも蒸発したら除去する必要があり得る水滴跡又は水滴斑を低減することができる。
【００１４】
いくつかの実施形態では、保護コーティング組成物は、表面の実質的なバフ研磨を必要とすることなく、洗浄され及び洗い流された自動車の塗装金属表面上に、澄んだ、筋のない、いくつかの変形ではガラス状の、仕上げを提供することができる。保護コーティング組成物は、十分な耐久性を提供して、自動車が繰り返される洗浄及び洗い流しサイクルに供された後でも、許容可能な性能及び所望の外観を維持し得ることが望ましい。
【００１５】
自動車上に見出されるような塗装金属表面は、その表面が暗色かつ光沢がある場合、非常に望ましく、光沢のある外観を有すると考えられ得る。保護コーティング組成物のいくつかの代表的な実施形態は、その組成物が塗布された塗装金属表面上の暗色かつ光沢のある外観を維持することを容易にし得、また、塗装表面が気候又は年月に晒されるにつれて生じ得るその表面の外観の低下又は悪化に抵抗し得る。
【００１６】
塗装金属表面が暴露され得る浮遊汚染物質及び他の環境汚染物には、「酸性雨」（即ち、異常に酸性のｐＨを有する降水）がある。酸性雨の腐食作用は、塗装金属表面の悪化を加速し得る。本明細書に記載する保護コーティング組成物の所定の代表的な実施形態は、酸性雨の腐食効果（例えば、表面のよごれ及び／又は食刻）に対する保護を高めることができ、そのような効果が生じた場合（例えば、水による洗い流しにより）、そのような効果を容易に除去することができ、また、別様に生じ得る塗装金属表面の悪化に対する抵抗を援助することができる。
【００１７】
上述したように、時には、自動車が洗浄され及び洗い流された後、好適なバフ研磨材、ワックス、光沢剤、つや出し及び他の美化剤を用いたバフ研磨又は研磨によって、自動車の物理的状態を維持することが望ましい。動力回転及び二重作用バフ研磨機等の、これらの仕事を補助する多数の道具が開発されてきた。しかしながら、これらの道具は不注意な又はうっかりしたユーザーの手で自動車の塗装表面を損傷する場合があり、及び／又は変色を生じるのに十分な熱を生成する場合がある。本明細書に記載する保護コーティング組成物の所定の代表的な実施形態は、動力バフ研磨機を使用した際に、又は高温に暴露された場合に生じ得る、塗装金属表面の損傷に対する向上された保護を提供することができる。
【００１８】
保護コーティング組成物は、概してアクリル樹脂、反応性ポリオルガノシロキサン又はその前駆体、ヘキサメチルジシロキサン（hexamethlydisiloxane）及び溶媒系を含有し、より好ましくはアクリル樹脂、反応性ポリオルガノシロキサン又はその前駆体、ヘキサメチルジシロキサン（hexamethlydisiloxane）及び溶媒系から本質的になる。組成物は、水様の粘度を有する澄んだ液体である傾向を有する。いくつかの実施形態では、組成物は、約０．７５〜０．８１ｇ／ｍＬの比重を有してもよい。アクリル樹脂及び反応性ポリオルガノシロキサン又はその前駆体は、物理的ブレンドとして組成物中に存在し得る。
【００１９】
保護コーティング組成物は、通常、「一液」型で提供され、一液型とは、組成物が、最初に組成物を別の共−反応性材料と組み合わせることなく表面に直接塗布できることを意味する。有利には、これは、保護コーティング組成物を手により一工程で容易に塗布することを可能にする。保護コーティング組成物の所定の代表的な実施形態は、保存安定（shelf-stable）な、及び／又は水分に反応しないものあってもよく、それにより特別な容器を使用することなく又は性能に悪影響を及ぼすことなく、長期間保管及び使用することができる。
【００２０】
有用なアクリル樹脂には、１種以上の（メタ）アクリレートモノマー類のポリマー類及びコポリマー類が挙げられる。（「（メタ）アクリレート」という表現は、モノマー形態のアクリレート及びメタクリレートの両方が含まれることを意味する。）好適な（メタ）アクリレートモノマー類には、下記の構造に一致するものが挙げられる。
【００２１】
【化１】
2013536302.tif 000002
【００２２】
式中、Ｒは、Ｈ又は−ＣＨ３（メチル）であり、Ｒ１は、１〜１０個の炭素原子を有する直鎖又は分岐鎖アルキル基であるが、Ｒ１がより少ない炭素原子（例えば、１〜６個又は１〜４個の炭素原子）を有するモノマー類が好ましい可能性がある。単独で重合し又は他の（メタ）アクリレートモノマー類と重合し得る有用な（メタ）アクリレートモノマー類の特定の例には、メチル（メタ）アクリレート、エチル（メタ）アクリレート、ｎ−プロピル（メタ）アクリレート、イソ−プロピル（メタ）アクリレート、ｎ−ブチル（メタ）アクリレート、イソ−ブチル（メタ）アクリレート、ｔ−ブチル（メタ）アクリレート、及びヘキシル（メタ）アクリレートが挙げられる。（メタ）アクリレートモノマー類は、場合により、スチレン等の他の適合可能なモノマー類と共重合して、スチレン（メタ）アクリレートコポリマーを提供することができ、それらは使用し得るアクリル樹脂の範囲内に含まれる。
【００２３】
使用し得る市販のアクリル樹脂の例には、それぞれがＤｏｗ  Ｃｈｅｍｉｃａｌ  Ｃｏｍｐａｎｙ（Ｍｉｄｌａｎｄ，Ｍｉｃｈｉｇａｎ，Ｕ．Ｓ．Ａ．）製のＰＡＲＡＬＯＩＤ  Ｂ−６７及びＰＡＲＡＬＯＩＤ  Ｂ−６７ＭＴと、Ｅｕｃｌｉｄ  Ｃｈｅｍｉｃａｌ  Ｃｏｍｐａｎｙ（Ｃｌｅｖｅｌａｎｄ，Ｏｈｉｏ，Ｕ．Ｓ．Ａ．）製のＬＵＳＴＥＲ  ＳＥＡＬ  ３００とが挙げられる。
【００２４】
組成物中のアクリル樹脂の量が増大するにつれて、得られる保護コーティングの耐久性が良好となり得るが、組成物は、表面に対する塗布がより困難となり得（例えば、任意の過剰の組成物の拭き去りが困難となり得、又は澄んだ、筋のない仕上げではなく望ましくない筋が形成され得る）、また、その水を流出する能力が衰え得る。保護コーティング組成物中のアクリル樹脂の量が低下するにつれて、保護コーティングの耐久性が悪化し得る。その結果、保護コーティング組成物が塗布された表面は、その後、所望の性能レベルを維持するように、より頻繁に処理される必要があり得る。
【００２５】
これらのパラメータの範囲内で、有用な最小量のアクリル樹脂は、少なくとも約０．２重量％であってもよく、又は少なくとも約０．２３重量％であってもよく、又は少なくとも約０．４５重量％であってもよい。またこれらのパラメータの範囲内で、有用な最大量のアクリル樹脂は、約３．２重量％未満であってもよく、又は約３重量％未満であってもよく、又は約２．３重量％未満であってもよく、又は約２重量％未満であってもよい。アクリル樹脂の量の好適な範囲は、例えば約０．２〜２．３重量％のアクリル樹脂の範囲を提供するように、上記の有用な最小量及び最大量の任意の値を組み合わせることにより得ることができる。一般に、約０．６〜０．７重量％のアクリル樹脂の量が有用である。
【００２６】
保護コーティング組成物は反応性ポリオルガノシロキサンも含有するが、更に下記に説明するいくつかの実施形態では、この構成成分は、部分的に又は完全に、好適な前駆体で代替されてもよい。反応性ポリオルガノシロキサンは、ポリオルガノシロキサン（即ち、交互に存在しかつ繰り返すケイ素及び酸素原子のバックボーン構造を有し、ケイ素原子に側方基及び末端基として結合した炭化水素部分を有する、ポリマー）を指し、炭化水素側方基及び／又は末端基の少なくとも一部は、保護コーティング組成物が塗布される表面と反応することができる他の有機官能基と置き換えられ又はその官能基で置換されている。
【００２７】
本明細書に記載する保護コーティング組成物は、自動車に見出されるような塗装金属パネルに特に有用である。典型的には、これらのパネルは、有色又は着色基層と、上を覆う澄んだ保護皮膜層とを含み、本明細書で引用する、自動車に見出されるような塗装金属パネルとは、そのような構造を有するパネルを意味する。従来の澄んだ保護皮膜層は、アクリル系、ウレタン又はウレタン−アクリル系樹脂を用いて配合されている。したがって、反応性ポリオルガノシロキサン中に存在する反応性有機官能基は、自動車の澄んだ皮膜、即ちアクリル系、ウレタン若しくはウレタン−アクリル系表面と反応し、その表面に結合することが可能な基を含んでもよい。反応性ポリオルガノシロキサンに含まれる好適な反応性有機基には、アクリロ基、アミノ基、エポキシ基、ヒドロキシル基、メルカプト基、及びメタクリロ基が挙げられる。第一級、第二級及び／又は第三級アミノ基を含むアミノ基が有用である。
【００２８】
好適な反応性ポリオルガノシロキサン類には、以下の一般構造に一致し得る反応性ポリジメチルシロキサン類が挙げられる。
【００２９】
【化２】
2013536302.tif 000003
【００３０】
式中、「ｎ」は、少なくとも１の値を有する整数であり、−ＣＨ３部分の１つ以上は、上述したような反応性有機基であるか又はその有機基を含む側方基及び／又は末端基で置き換えられる。
【００３１】
反応性ポリジメチルシロキサンの例には、アミノ変性ポリジメチルシロキサン類が挙げられ、これは
−ＣＨ３部分の１つ以上が、第一級アミノ基、第二級アミノ基、第三級アミノ基、若しくは第一級、第二級及び第三級アミノ基の混合物であるか又はそれらを含む１つ以上の側方基及び／又は１つ以上の末端基で置き換えられているポリジメチルシロキサンを指す。
【００３２】
上記したように、反応性ポリオルガノシロキサンは、組成物中で、好適な前駆体で部分的に又は完全に代替されてもよく、その前駆体は、本明細書に記載したような反応性ポリオルガノシロキサンに変換され得る材料を指す。
【００３３】
反応性ポリオルガノシロキサン前駆体としては、更なる重合が可能な、上述した反応性ポリオルガノシロキサン類（例えば、ポリジメチルシロキサン類）のオリゴマー形態及び部分的に重合された形態が挙げられる。
【００３４】
有用な反応性ポリオルガノシロキサン前駆体には、上述したような反応性ポリジメチルシロキサン類及び他の反応性ポリオルガノシロキサン類に変換できる、オルガノシラン類（少なくとも１つの炭素−ケイ素結合を含む単量体シリコーン化学物質）も挙げられる。一般に、他のヒドロキシル官能性オルガノシラン類と反応して（例えば、縮合重合により）、反応性ポリジメチルシロキサン類及び他の反応性ポリオルガノシロキサン類を形成し得るように、ヒドロキシル官能基を含むオルガノシランが有用である。好適な反応性ポリオルガノシロキサン前駆体である他のオルガノシランは、水分の存在下で加水分解して、得られた加水分解生成物（一種又は複数）が更に反応して（例えば、縮合重合により）、反応性ポリジメチルシロキサン類及び他の反応性ポリオルガノシロキサン類を提供することができるものである。
【００３５】
保護コーティング組成物の所定の実施形態において、反応性ポリオルガノシロキサン前駆体として使用できるオルガノシラン類には、以下の一般構造に一致するトリメトキシ及びトリエトキシシラン類等のトリアルコキシシラン類が挙げられる。
【００３６】
【化３】
2013536302.tif 000004
【００３７】
式中、Ｒ２は、−ＣＨ３又は−ＣＨ２ＣＨ３であり、Ｒ３は、場合によりアクリルオキシ−、メタクリルオキシ−、グリシドキシ−、又はアミノ−官能基を含むアルキル基である。そのようなオルガノシラン類の特定の例には、トリエトキシオクチルシラン、γ−メタクリルオキシプロピルトリメトキシシラン、γ−グリシドキシプロピルトリメトキシシラン、及びγ−アミノプロピルトリエトキシシランが挙げられる。
【００３８】
反応性ポリオルガノシロキサン前駆体として機能できるオルガノシラン類の他の例には、以下の一般構造に一致するもの等のテトラ（トリアルキルシロキシ）シラン類が挙げられる。
【００３９】
【化４】
2013536302.tif 000005
【００４０】
式中、各Ｒ４は、同一の又は異なっていてもよいアルキルラジカルである。一実施形態では、各Ｒ４は、テトラ（トリメチルシロキシ）シランを提供するように−ＣＨ３である。
【００４１】
反応性ポリオルガノシロキサン類（例えば、ポリジメチルシロキサン類）を提供できる前駆体として好適なオルガノシラン類の商品の例には、Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）製のＤＯＷ  ＣＯＲＮＩＮＧ  ２０  ＲＥＬＥＡＳＥ  ＣＯＡＴＩＮＧ、それぞれがＳｈｉｎ−Ｅｔｓｕ  Ｃｈｅｍｉｃａｌ  Ｃｏ．，Ｌｔｄ．（Ｔｏｋｙｏ，Ｊａｐａｎ）製のＫＦ−８５９、ＫＦ−８６０、ＫＦ−８０１２、及びＳＩＬＩＣＯＮＥ  ＴＥＸＴＩＬＥ  ＳＯＦＴＥＮＥＲ  ＢＡＳＥ  ＫＦ−８７０４、並びにＭｏｍｅｎｔｉｖｅ  Ｐｅｒｆｏｒｍａｎｃｅ  Ｍａｔｅｒｉａｌｓ（Ａｌｂａｎｙ，Ｎｅｗ  Ｙｏｒｋ，Ｕ．Ｓ．Ａ．）製のＳＩＬＱＵＥＳＴ  Ａ−１１１０  ＳＩＬＡＮＥが挙げられる。
【００４２】
保護コーティング組成物中の反応性ポリオルガノシロキサン又は前駆体の量が低下するにつれて、コーティング組成物の水滴の球状化特性は、顕著ではなくなり得る。加えて、保護コーティング組成物が塗布された表面から水を流出させるその組成物の能力が低下し得、水滴跡又は水滴斑の形成の低減における効果が低下し得、また耐久性が低下し得る。一方、保護コーティング組成物中の反応性ポリオルガノシロキサン又は前駆体の量が増大するにつれて、組成物は油性が高くなり過ぎる場合があり、このことは、被覆した表面上に容易に塗布、及び澄んだ、筋のない仕上げを獲得することをより困難にし得る。
【００４３】
これらの指針の範囲内で、有用な最小量の反応性ポリオルガノシロキサン又は前駆体は、少なくとも約０．００５重量％であってもよく、又は少なくとも約０．０２重量％であってもよく、又は少なくとも約０．０８重量％であってもよい。またこれらのパラメータの範囲内で、有用な最大量の反応性ポリオルガノシロキサン又は前駆体は、約０．１重量％未満であってもよく、又は約０．３重量％であってもよく、又は約０．４重量％であってもよい。反応性ポリオルガノシロキサン又は前駆体の量の好適な範囲は、例えば約０．０２〜０．３重量％の範囲を提供するように、上記の有用な最小量及び最大量の任意の値を組み合わせることにより得ることができる。
【００４４】
ヘキサメチルジシロキサン（ＨＭＤＳ）も保護コーティング組成物の構成成分である。ＨＭＤＳは、表面に対する保護コーティング組成物の塗布を容易にし、表面上で保護コーティング組成物の滑らかな、均一な厚さの層を得ることを促進する。ＨＭＤＳの量が低下するにつれて、表面上で保護コーティング組成物の滑らかな、均一な厚さの層を得るために、保護コーティング組成物を塗布することがより困難となり得、またコーティング組成物の乾燥に必要な時間が、所望よりも長くなり得る。ＨＭＤＳの量が増大するにつれて、保護コーティング組成物の他の構成成分の溶解度に悪影響を与える場合があり、組成物は、保護コーティング組成物が塗布されている表面からの水の流出において、同様の効果を有さない可能性がある。
【００４５】
これらの指針の範囲内で、有用な最小量のＨＭＤＳは、約１２重量％を超えてもよく、又は少なくとも約１８重量％であってもよい。またこれらのパラメータの範囲内で、有用な最大量のＨＭＤＳは、３０重量％未満であり、又は約２８重量％未満であってもよい。ＨＭＤＳの量の好適な範囲は、例えば約１８〜２８重量％の範囲を提供するように、上記の有用な最小量及び最大量の任意の値を組み合わせることにより得ることができる。一般に、約２４重量％のＨＭＤＳの使用が有用である。
【００４６】
保護コーティング組成物は好適な溶媒系も含有し、溶媒系とは、組成物に所望の特性を付与するために２つ以上の異なる溶媒を組み合わせることを指す。溶媒の組み合わせは、良好な拡がり特性を有し、表面上を容易に拭くことができ、蒸発が速過ぎ又は遅過ぎることがなく、また仕上げられた被覆表面の外観を損ねる筋を形成することなく過剰なコーティング組成物を除去することができ、また保護コーティング組成物の他の構成成分、特にアクリル樹脂及び反応性ポリオルガノシロキサン又は前駆体を可溶化させる、滑らかな保護コーティング組成物を提供するように選択される。
【００４７】
有用な溶媒の１つのクラスは、イソパラフィン類；例えば、ほぼ９〜１３個の炭素原子と、約１００°Ｆ〜２７０°Ｆ（約３８℃〜１３２℃）の引火点（ＡＳＴＭ  Ｄ５６により測定して）とを有する油状の、完全に飽和された直鎖及び／又は分岐鎖の脂肪族炭化水素である。許容できる市販のイソパラフィン溶媒の例には、ＥｘｘｏｎＭｏｂｉｌ  Ｃｈｅｍｉｃａｌ  Ｃｏｍｐａｎｙ（Ｈｏｕｓｔｏｎ，Ｔｅｘａｓ，Ｕ．Ｓ．Ａ．）製の多数の「ＩＳＯＰＡＲ」シリーズの溶媒、特にＩＳＯＰＡＲ  Ｇ、ＩＳＯＰＡＲ  Ｌ、ＩＳＯＰＡＲ  Ｍ、及びＩＳＯＰＡＲ  Ｖが挙げられる。
【００４８】
使用される場合、イソパラフィン溶媒の量は、コーティング組成物が筋状の外観を有するようになり又は別様に過剰な組成物を全て拭き去ることを困難にし得る、塗布中の保護コーティング組成物の速過ぎる蒸発を防止するのに十分である必要がある。しかしながら、多過ぎるイソパラフィン溶媒は、保護コーティング組成物中の他の構成要素を沈殿させ得、又は蒸発が遅過ぎるか若しくは塗布が困難な組成物をもたらし得る。
【００４９】
これらの指針の範囲内で、イソパラフィン溶媒の量は、一般に５重量％を超え、少なくとも約２５重量％であってもよいが、一般に４５重量％未満であり、約４０重量％未満であってもよい。イソパラフィン溶媒の量の好適な範囲は、例えば約２５〜４０重量％の範囲を提供するように、上記の有用な最小量及び最大量の任意の値を組み合わせることにより得ることができる。
【００５０】
適切な組み合わせで使用され得る他の有用な溶媒には、アセトン；短い直鎖又は分岐鎖アルコール類（例えば、エタノール、プロパノール類、ブタノール類等）；ジプロピレングリコールモノプロピルエーテル；及び保護コーティング組成物が塗布される表面と反応できる有機基で置換されていないポリシロキサン（例えば、ポリジメチルシロキサン、並びにヘキサメチルシクロトリシロキサン、オクタメチルシクロテトラシロキサン、デカメチルシクロペンタシロキサン、及びドデカメチルシクロヘキサシロキサン（dodecamethylcyclohesasiloxane）等のシクロシロキサン類）が挙げられる。アセトンとイソプロパノールとの混合物が有用である。
【００５１】
適宜、他の成分を保護コーティング組成物中に含ませて所望の特性を付与してもよい。例えば、染料又は他の着色剤、香料、芳香剤、トリメチル化シリカ、流動調整剤、均染剤、粘度調整剤、並びに他の添加剤及び補助剤。
【００５２】
保護コーティング組成物は、容易に使用することができる。少量のコーティング組成物を、処理するべき表面に塗布する。例えば、処理される表面の状態に応じて、およそ６滴の／ｆｔ２（６５滴／ｍ２）を使用してもよい（風化又は悪化された表面は、より多量の保護コーティング組成物を使用することから利益を得ることができる）。１つの便利な手法では、清浄な乾燥布又はパッド（例えば、スエード若しくはマイクロファイバー布又はフォームパッド）を使用して、重なり合う円を描いて手で拭くことにより、コーティング組成物を一工程で表面上に均一に分配することができる。過剰の組成物を拭き去ってもよく、被覆した表面上の組成物を乾燥させる。組成物は、約７０°Ｆ±５°Ｆ（２１．１℃±２．８℃）及び５０％±３％相対湿度の条件下で３〜５分間の最適時間により乾燥することが好ましい。より短い又は長い乾燥時間は、特に問題ではないが、ユーザーにとって不便であり得る。次いで、綿、合成若しくは天然マイクロファイバー、又は他の好適な材料からなる清浄な乾燥布を使用して、重なり合う円を描いて被覆表面を手でバフ研磨する。所定の実施形態は、被覆表面上に澄んだ、筋のない、及び場合によりガラス様の仕上げを生成する。必須ではないが、保護コーティング組成物は、乾燥条件下で２０〜６０分間、好ましくは４５〜６０分間硬化させることが好ましい。
【００５３】
所定の代表的な実施形態による保護コーティング組成物の疎水性の特性は、その組成物が塗布された塗装金属表面上での卓越した水滴の球状化を促進し、多数の小さい、高度に丸まった半球形水滴の形成又は「球状化」を促す。これらは、保護コーティング組成物で処理されていない塗装金属表面上に形成される可能性がより高い、より少数のより大きい、平坦な水液滴と比較してより急速に蒸発するであろう。それ故、本明細書に記載する保護コーティング組成物は、その組成物で被覆され、続いて湿潤される表面のより急速な乾燥を促進し得る。
【００５４】
所定の代表的な実施形態による保護コーティング組成物はまた、その組成物が塗布された表面からの水の流出を容易にし得る。そのような表面に塗布された水（例えば、降水から又は塗装金属表面の洗浄及び浄化に使用された洗浄水から）は、表面から容易に流出し又はその表面を「流れ出る」ため、被覆表面上に残留する水がいずれも蒸発したら除去される必要があり得る水滴跡又は水滴斑を低減するであろう。例えば、角度６０°に配置された塗装自動車パネル（保護コーティング組成物の所定の実施形態で処理されているパネル）の４インチ×４インチ（１０．１６ｃｍ×１０．１６ｃｍ）区分の上に滴下された水は、そのパネルの区分を６〜１０秒又は５秒以下で流れ出るであろう。
【００５５】
保護コーティング組成物は、被覆表面が繰り返される洗浄及び洗い流しサイクルに供された後でも、許容できる性能及び所望の外観を維持するよう十分な耐久性を提供し得ることが望ましい。例えば、保護コーティング組成物の所定の実施形態で処理された塗装自動車パネルは、尚、卓越した水滴の球状化を促進することができ、５％水性自動車用シャンプー溶液で飽和させた軟性フォームパッドを用いて１００回を超える、又は２００サイクルを超える、又は２５０サイクルを超える往復拭き動作（サイクル）の後でも、多数の小さい、高度に丸まった半球形水滴の形成又は「球状化」を促す。
【００５６】
様々な実施形態が、自動車に見出されるような塗装金属パネルの状況で特に記載されたが、これは単なる例示であり、これらの実施形態の理解を容易にするためのものである。所定の実施形態は、例えば裸金属パネル、ポリウレタン又はアクリル樹脂由来の高分子表面、及びガラス等の、塗装金属パネル以外の表面にも塗布することができる。加えて、様々な実施形態は、特に自動車に有用であるが、海洋及び航空宇宙環境に関連した表面上での使用、家庭使用（例えば、浴槽及びシャワーの囲い）、並びに建物の管理維持（例えば、窓）用等の他の用途も検討される。
【実施例】
【００５７】
本発明の様々な実施形態は、以下の実施例を参照して、より完全に理解されるであろう。特に示さない限り、実施例に言及されている全ての試薬は、Ｓｉｇｍａ−Ａｌｄｒｉｃｈ  Ｃｏｍｐａｎｙ（Ｓｔ．Ｌｏｕｉｓ，Ｍｉｓｓｏｕｒｉ，Ｕ．Ｓ．Ａ．）から得られ若しくは入手可能であり、又は既知の方法により合成することができる。特に報告しない限り、全ての量及び割合は、重量パーセントである。
【００５８】
以下の略語は、実施例、及び詳細な説明中の他の箇所に使用されている。
【００５９】
【表１】
2013536302.tif 000006
【００６０】
ＡＲ−１（アクリル樹脂１）：Ｄｏｗ  Ｃｈｅｍｉｃａｌ  Ｃｏｍｐａｎｙ（Ｍｉｄｌａｎｄ，Ｍｉｃｈｉｇａｎ，Ｕ．Ｓ．Ａ．）から商品名「ＰＡＲＡＬＯＩＤ  Ｂ−６７」で得られる熱可塑性アクリル樹脂の４５重量％溶液（９０重量％／１０重量％のＶＭＰナフタ／キシレン中）。
【００６１】
ＡＲ−２（アクリル樹脂２）：Ｄｏｗ  Ｃｈｅｍｉｃａｌ  Ｃｏｍｐａｎｙから商品名「ＰＡＲＡＬＯＩＤ  Ｂ−６７  ＭＴ」で得られる熱可塑性アクリル樹脂の４５重量％溶液（ミネラルシンナー中）。
【００６２】
ＡＲ−３（アクリル樹脂３）：Ｔｈｅ  Ｅｕｃｌｉｄ  Ｃｈｅｍｉｃａｌ  Ｃｏｍｐａｎｙ（Ｃｌｅｖｅｌａｎｄ，Ｏｈｉｏ，Ｕ．Ｓ．Ａ．）から商品名「ＬＵＳＴＥＲ  ＳＥＡＬ  ３００」で得られるアクリル樹脂。
【００６３】
ＨＭＤＳ：Ｃｈｅｍｓｉｌ  Ｓｉｌｉｃｏｎｅｓ，Ｉｎｃ．（Ｃｈａｔｓｗｏｒｔｈ，Ｃａｌｉｆｏｒｎｉａ）から商品名ＶＯＬＡＳＩＬ  ＤＭ−０．６５で得られるヘキサメチルジシロキサン。
【００６４】
ＳＡＲＳ：１モル濃度の硫酸中の、Ｃｅｌｉｔｅ  Ｃｏｒｐｏｒａｔｉｏｎ（Ｌａｍｐｏｃ，Ｃａｌｉｆｏｒｎｉａ，Ｕ．Ｓ．Ａ．）から商品名「ＣＥＬＩＴＥ  ＳＵＰＥＲ  ＦＬＯＳＳ」で得られる１％珪藻土の合成酸性雨溶液。
【００６５】
ＲＰ／Ｐ−１（反応性ポリオルガノシロキサン又は前駆体１）：Ｄｏｗ  Ｃｏｒｎｉｎｇ  Ｃｏｒｐｏｒａｔｉｏｎ（Ｍｉｄｌａｎｄ，Ｍｉｃｈｉｇａｎ，Ｕ．Ｓ．Ａ．）から商品名「ＤＯＷ  ＣＯＲＮＩＮＧ  ２０  ＲＥＬＥＡＳＥ  ＣＯＡＴＩＮＧ」で得られる、テトラ（トリメチルシロキシ）シラン及びトリメチル化シリカを含む、溶媒中のポリジメチルシロキサン及び高分子量シリコーン樹脂。
【００６６】
ＲＰ／Ｐ−２（反応性ポリオルガノシロキサン又は前駆体２）：Ｓｈｉｎ−Ｅｔｓｕ  Ｃｈｅｍｉｃａｌ  Ｃｏ．，Ｌｔｄ．（Ｔｏｋｙｏ，Ｊａｐａｎ）から商品名「ＫＦ−８５９」で得られる、６，０００グラム／モルの機能的当量を有するジアミノ変性シリコーン流体。
【００６７】
ＲＰ／Ｐ−３（反応性ポリオルガノシロキサン又は前駆体３）：Ｓｈｉｎ−Ｅｔｓｕ  Ｃｈｅｍｉｃａｌ  Ｃｏ．，Ｌｔｄ．から商品名「ＫＦ−８６０」で得られる、７，６００グラム／モルの機能的当量を有するジアミノ変性シリコーン流体。
【００６８】
ＲＰ／Ｐ−４（反応性ポリオルガノシロキサン又は前駆体４）：Ｓｈｉｎ−Ｅｔｓｕ  Ｃｈｅｍｉｃａｌ  Ｃｏ．，Ｌｔｄ．から商品名「ＫＦ−８０１２」で得られる、２，２００グラム／モルの機能的当量を有するアミノ変性シリコーン流体。
【００６９】
ＲＰ／Ｐ−５（反応性ポリオルガノシロキサン又は前駆体５）：Ｓｈｉｎ−Ｅｔｓｕ  Ｃｈｅｍｉｃａｌ  Ｃｏ．，Ｌｔｄ．から商品名「ＳＩＬＩＣＯＮＥ  ＴＥＸＴＩＬＥ  ＳＯＦＴＥＮＥＲ  ＢＡＳＥ  ＫＦ−８７０４」で得られる、４，０００グラム／モルの機能的当量を有するアミノ変性シリコーン流体。
【００７０】
ＲＰ／Ｐ−６（反応性ポリオルガノシロキサン又は前駆体６）：Ｍｏｍｅｎｔｉｖｅ  Ｐｅｒｆｏｒｍａｎｃｅ  Ｍａｔｅｒｉａｌｓ（Ａｌｂａｎｙ，Ｎｅｗ  Ｙｏｒｋ，Ｕ．Ｓ．Ａ．）から商品名「ＳＩＬＱＵＥＳＴ  Ａ−１１１０  ＳＩＬＡＮＥ」で得られるγ−アミノプロピルトリメトキシシラン。
【００７１】
ＳＶ−１（溶媒１）：イソプロピルアルコール。
【００７２】
ＳＶ−２（溶媒２）：アセトン。
【００７３】
ＳＶ−３（溶媒３）：ＥｘｘｏｎＭｏｂｉｌ  Ｃｈｅｍｉｃａｌ  Ｃｏｍｐａｎｙ（Ｈｏｕｓｔｏｎ，Ｔｅｘａｓ，Ｕ．Ｓ．Ａ．）から商品名「ＩＳＯＰＡＲ  Ｍ」で得られるイソパラフィン系流体。
【００７４】
一般的な調製
溶媒及びＨＭＤＳを７０°Ｆ±５°Ｆ（２１．１℃±２．８℃）で、ＳＶ−１、ＳＶ−２、ＨＭＤＳ、及びＳＶ−３の順で、窒素のブランケット下で１リットルのガラスビーカー内に入れ、アルミホイルで覆った。この溶液を、ＩＫＡ  Ｗｏｒｋｓ，Ｉｎｃ．（Ｗｉｌｍｉｎｇｔｏｎ，Ｎｏｒｔｈ  Ｃａｒｏｌｉｎａ）から得られる気流型混合機、モデル番号「ＩＫＡ  ＲＷ２０Ｄ２Ｍ」を用いて５分間撹拌した。次いで、アクリル樹脂を加え、撹拌を５分間継続した。最後に、反応性ポリオルガノシロキサン又は前駆体を加え、澄んだ無色溶液を得るまで混合を更に５分間継続した。次いで、溶液を窒素下で密封プラスチック瓶に移動した。
【００７５】
（実施例１〜２６）
実施例１〜２６は、上述した一般的調製に従って調製し、溶媒、ＨＭＤＳ、アクリル樹脂、及び反応性ポリオルガノシロキサン又は前駆体のタイプ及び量は、表１に従って変更した。
【００７６】
【表２】
2013536302.tif 000007
【００７７】
実施例を以下の試験の１つ以上に供し、試験を各サンプルに関して少なくとも２回行った。結果を、平均として表２に報告する。
【００７８】
塗布試験
下塗り、塗装、透明被覆された（clear-coated）１８×２４インチ×３２ミル（４５．７×６０．１ｃｍ×０．８１ｍｍ）の冷延鋼試験パネル（従来の塗装自動車パネルをシミュレートする）を、ＡＣＴ  Ｌａｂｏｒａｔｏｒｉｅｓ，Ｉｎｃ．（Ｈｉｌｌｓｄａｌｅ，Ｍｉｃｈｉｇａｎ，Ｕ．Ｓ．Ａ．）から得た。パネルの試験区分、４×４インチ（１０．１６×１０．１６ｃｍ）を、マスキングテープを使用して区切った。乾燥マイクロファイバー布を使用して、およそ６滴／ｆｔ２（６５滴／ｍ２）の実施例の組成物を７０°Ｆ±５°Ｆ（２１．１℃±２．８℃）で、水平状態の間、１試験区分当たり１つの組成物にてパネルに塗布した。重なり合う円を描いて、組成物を均一に塗布した。評価「１」は、組成物が３分未満で乾燥した場合、評価「２」は、組成物が３〜５分以内の最適時間で乾燥した場合、評価「３」は、組成物が乾燥するのに５分超を要した場合に割り当てられた。組成物を乾燥させた後、被覆パネルを別の乾燥マイクロファイバー布で均一に手でバフ研磨し、４５〜６０分間硬化させた。
【００７９】
外観試験
塗布試験後（即ち、硬化させた後）、組成物が試験パネル上に澄んだ、筋のない仕上げを提供した程度を、１〜５の等級（それぞれ、「非常に悪い」、「悪い」、「普通」、「良い」及び「非常に良い」）上で主観的に評価し、「１」は試験パネル上のむら及び／若しくは油性筋又は乳白色外観の存在を表し、「５」は、試験パネル上の澄んだ、筋のないガラス様の仕上げを表す。
【００８０】
水滴球状化試験
塗布試験に従って調製した試験パネルに、水を噴霧した。組成物が疎水性を提供した程度を１〜５の等級上で主観的に評価し、「１」は、試験パネルの表面をすっかり濡らした水の大きい平坦な滴から明らかなように非常に悪い性能を表し、「５」は、試験パネルの表面をすっかり濡らすことのなかった水の多数の小さい、高度に丸まった半球形の滴から明らかなように卓越した性能を表す。
【００８１】
水流出試験
塗布試験に従って調製した試験パネルを角度６０°（水平に対して）に配置した。試験パネルの４インチ（１０．１６ｃｍ）上方の高さに保持された水点滴器（water dropper）を使用して、４×４インチ（１０．１６×１０．１６ｃｍ）のパネルの試験区分の上端部上に水を滴下した。水液滴がパネルの試験区分を流れ出るのに要した時間を記録し、以下の等級に従って評価を割り当てた。
【００８２】
評価１＝液滴がパネルの試験区分上に６０秒を超えて残留した。
【００８３】
評価２＝液滴がパネルの試験区分を１６〜６０秒で流れ出た。
【００８４】
評価３＝液滴がパネルの試験区分を１１〜１５秒で流れ出た。
【００８５】
評価４＝液滴がパネルの試験区分を６〜１０秒で流れ出た。
【００８６】
評価５＝液滴がパネルの試験区分を５秒以下で流れ出た。
【００８７】
耐久性試験
Ｍｅｇｕｉａｒ’ｓ，Ｉｎｃ．（Ｉｒｖｉｎｅ，Ｃａｌｉｆｏｒｎｉａ，Ｕ．Ｓ．Ａ．）から商品名「ＧＯＬＤ  ＣＬＡＳＳＳ  ＣＡＲ  ＷＡＳＨ  ＳＨＡＭＰＯＯ  ＡＮＤ  ＣＯＮＤＩＴＩＯＮＥＲ」で得た自動車用シャンプーを５％水性溶液に希釈した。軟性フォームパッドを希釈シャンプー溶液で飽和させ、試験パネル（塗布試験に従って調製した）全域にわたって、７０°Ｆ±５°Ｆ（２１．１℃±２．８℃）で往復動作にて２５サイクル、手動で拭いた。各往復動作は、１サイクルを表した。次いで、パネルを水滴球状化試験に供し、水滴球状化試験の「１」の評価を達成するまでプロセスを繰り返した。以下のように１〜５の主観的な耐久性評価を割り当てた。
【００８８】
評価１＝水滴球状化試験評価１を２５サイクル以下で達成。
【００８９】
評価２＝水滴球状化試験評価１を２６〜９９サイクルで達成。
【００９０】
評価３＝水滴球状化試験評価１を１００〜１９９サイクルで達成。
【００９１】
評価４＝水滴球状化試験評価１を２００〜２４９サイクルで達成。
【００９２】
評価５＝水滴球状化試験評価１を２５０サイクルで尚達成しない。
【００９３】
【表３】
2013536302.tif 000008
【００９４】
ＮＴ＝未試験
塗布試験に従って調製した試験パネルを、２つの試験範囲（４つの試験範囲に代わって）、即ち非処理試験範囲と、実施例２の組成物が塗布された試験範囲（「処理」範囲）とに分割した。試験パネルを水平に配置し、数滴のＳＡＲＳをパネルの処理及び非処理範囲に塗布し、７０°Ｆ±５°Ｆ（２１．１℃±２．８℃）で７２時間、パネル上で残留させた。次いで、試験パネルを水で洗い流し、乾燥させた。ＳＡＲＳに暴露された試験パネルの非処理範囲は白色となった一方、ＳＡＲＳに暴露された試験パネルの対応する処理範囲上には、表面変色又は食刻は観察されなかった。
【００９５】
２６×１９ｃｍ、厚さ１．５ｍｍの裸アルミニウム試験パネルをイソプロピルアルコールで拭き、乾燥させた。およそ６滴／ｆｔ２（６５滴／ｍ２）の実施例２の組成物を、乾燥マイクロファイバー布を使用して、７０°Ｆ±５°Ｆ（２１．１℃±２．８℃）でパネルの半分に塗布した。組成物を乾燥させた後、被覆パネルを別の乾燥マイクロファイバー布を用いて均一にバフ研磨し、４５〜６０分間硬化させた。次いで、８４２°Ｆ（４５０℃）に設定した研究室のホットプレート上にパネルを２０分間配置し、その後パネルを除去し、周囲温度に再度冷却させた。処理した区分は、分解又は変色の形跡を有することなく、澄んだ及び透明な状態のままであった。
【００９６】
実施例２の組成物を、塗布試験に従って調製した試験パネルに塗布した。ＡＳＴＭ  Ｄ５４０２−０６「ＳＴＡＮＤＡＲＤ  ＰＲＡＣＴＩＣＥ  ＦＯＲ  ＡＳＳＥＳＳＩＮＧ  ＴＨＥ  ＳＯＬＶＥＮＴ  ＲＥＳＩＳＴＡＮＣＥ  ＯＦ  ＯＲＧＡＮＩＣ  ＣＯＡＴＩＮＧＳ  ＵＳＩＮＧ  ＳＯＬＶＥＮＴ  ＲＵＢＳ」の手順に従って、１０％水性イソプロピルアルコールで湿潤させたマイクロファイバー布で、パネルを２５回の二重−摩擦（１回の二重−摩擦は、１往復の手動での拭き動作）に供した。次いで、パネルを水流出試験に供し、乾燥させ、２５回の二重−摩擦の区間におけるプロセスを更に１１回繰り返した。３００回の二重−摩擦後、パネルは水流出試験の「５」の評価から明らかなように、その撥水性を維持した。
【００９７】
保護コーティング組成物の例示的な実施形態が論じられ、可能な変形が参照されている。これら及び他の変形、組み合わせ、並びに修正は、本発明の範囲を逸脱することなく、当業者にとって明らかとなり、本発明は、本明細書に説明される例示的実施形態に制限されないことを理解されたい。むしろ、本発明は、以下に提供される特許請求の範囲及びその同等物によってのみ制限される。
【国際調査報告】
2013536302.tif 000013
2013536302.tif 000014
2013536302.tif 000015